(57)【特許請求の範囲】
【請求項１】
一面にスパッタリング法により熱線反射膜としての金属薄膜層が形成された市販の熱線反射ガラス板の上記一面に、ＵＶ印刷機によりＵＶインキによるＵＶ印刷を施すことにより紫外線により硬化乾燥された上記ＵＶインキによるＵＶ印刷層からなるＵＶ印刷部と、ＵＶ印刷が施されておらず上記熱線反射膜としての上記金属薄膜層が露出した金属薄膜層露出部とからなる任意の模様を形成する第一工程と、
上記第一工程による上記ＵＶ印刷層が形成された後、直ちに上記ＵＶ印刷が施された上記熱線反射ガラス板の上記一面全体をエッチング液に浸漬し、上記金属薄膜層露出部における上記金属薄膜層をエッチング液に溶出して当該金属薄膜層露出部における金属薄膜層のみを上記一面から除去する第二工程と、
上記第二工程における上記一面からエッチング液を排除して上記金属薄膜層露出部に対応する透明なガラス板表面が露出した透明なガラス板表面部を形成する第三工程と、
上記第三工程における上記ＵＶ印刷部が形成された上記一面全体に粘着テープを貼着し、上記ＵＶ印刷部の表面全体に上記粘着テープの粘着面を密着させる第四工程と、
上記第四工程のガラス板から上記粘着テープを剥離することにより、上記ＵＶ印刷層の上記粘着テープ側の面を上記粘着テープの上記粘着面側に貼り付かせ、同時に上記ＵＶ印刷層の上記金属薄膜層側の面は上記金属薄膜層から剥離させることにより、上記ＵＶ印刷部の全体を上記粘着テープと共に上記金属薄膜層から剥離し、これにより上記ＵＶ印刷部が施されていた部分に対応する上記熱線反射膜としての上記金属薄膜層と透明な上記ガラス板表面からなる模様を形成する第五工程と、
からなることを特徴とする装飾ガラス板の製造方法。
【請求項２】
上記金属薄膜層はクロム、又はクロム及びスズから構成されており、上記エッチング液はクロムエッチング液である請求項１記載の装飾ガラス板の製造方法。
【請求項３】
上記粘着テープはセロハンテープである請求項１又は２記載の装飾ガラス板の製造方法。
【発明の詳細な説明】
【技術分野】
【０００１】
本発明は、既存の熱線反射ガラス板の金属薄膜層（熱線反射膜層）上にＵＶ印刷によって模様等をマスキング印刷し、金属薄膜層の露出部分をエッチング液により除去し、その後ＵＶ印刷部を金属薄膜層から剥離することにより、マスキング印刷部分に対応する金属薄膜層とガラス板表面部からなる装飾模様を有する装飾ガラス板の製造方法及びその方法により製造された装飾ガラス板に関するものである。
【背景技術】
【０００２】
従来、ガラス板に装飾模様を施す方法としては、透明ガラス板にスクリーン印刷の手法によって塩化ビニル系樹脂インクにより樹脂皮膜層の模様を印刷し、その後、ガラスの模様面全体に金属蒸着法或いはスパッタリング法によって金属薄膜層を形成し、その後、樹脂皮膜層の可溶溶剤を金属薄膜層を介して上記樹脂皮膜層に浸透させ、これにより上記樹脂皮膜層を溶解すると共に、当該樹脂皮膜層の部分の金属薄膜層を離散させ、これにより上記溶解した樹脂皮膜層に対応する透明部分と残りの金属薄膜層部分による模様を形成する方法が知られている（特許文献１）。
【０００３】
また、ガラス板に型シールフィルムを貼着して透明ガラス面による模様を形成し、その後、ガラス面全面に銀引き処理を行い、その後型シールフィルムを剥離することにより、当初の透明ガラス面に対応する銀引き面と、当初の型シールフィルム面に対応するガラス透明面による模様を形成し、その後、当該ガラスの面全体を酸化防止のため透明樹脂で被覆する方法が知られている（特許文献２、図２参照）。
【先行技術文献】
【特許文献】
【０００４】
【特許文献１】特開平２−２４８２９９号
【特許文献２】特開平９−１７５８３８号
【発明の概要】
【発明が解決しようとする課題】
【０００５】
ところで、特許文献１の方法は、スクリーン印刷後にガラス板の全面に、金属蒸着法又はスパッタリング法によって金属薄膜を形成する必要があるので、金属蒸着又はスパッタリングの設備が必要であり、大掛かりな製造設備が必要となる、という課題がある。
【０００６】
一方、特許文献２の方法は、ガラス面全体の銀引き設備が必要であると共に、模様を形成する銀引き面が露出するため、酸化防止のために最終工程としてガラス面全体を透明樹脂で被覆する加工が必要であり、製造工程数が増加すると共に、ガラス面全体を樹脂で被覆するので、ガラス面の透明性が損なわれ、装飾としての効果が低下する、との課題がある。
【０００７】
本発明は上記従来の課題に鑑みてなされたものであり、既存の熱線反射ガラス板の熱線反射膜層としての金属薄膜層上にＵＶ印刷によって模様をマスキング印刷し、金属薄膜層の露出部分をエッチング液により除去し、その後ＵＶ印刷部分を金属薄膜層から剥離する、という簡易な方法により装飾効果の高い装飾ガラス板を製造することができる装飾ガラス板の製造方法及びその方法により製造された装飾ガラス板を提供することを目的とする。
【課題を解決するための手段】
【０００８】
上記の目的を達成するために本発明は、
第１に、一面にスパッタリング法により熱線反射膜としての金属薄膜層が形成された市販の熱線反射ガラス板の上記一面に、ＵＶ印刷機によりＵＶインキによるＵＶ印刷を施すことにより紫外線により硬化乾燥された上記ＵＶインキによるＵＶ印刷層からなるＵＶ印刷部と、ＵＶ印刷が施されておらず上記熱線反射膜としての上記金属薄膜層が露出した金属薄膜層露出部とからなる任意の模様を形成する第一工程と、上記第一工程による上記ＵＶ印刷層が形成された後、直ちに上記ＵＶ印刷が施された上記熱線反射ガラス板の上記一面全体をエッチング液に浸漬し、上記金属薄膜層露出部における上記金属薄膜層をエッチング液に溶出して当該金属薄膜層露出部における金属薄膜層のみを上記一面から除去する第二工程と、上記第二工程における上記一面からエッチング液を排除して上記金属薄膜層露出部に対応する透明なガラス板表面が露出した透明なガラス板表面部を形成する第三工程と、上記第三工程における上記ＵＶ印刷部が形成された上記一面全体に粘着テープを貼着し、上記ＵＶ印刷部の表面全体に上記粘着テープの粘着面を密着させる第四工程と、上記第四工程のガラス板から上記粘着テープを剥離することにより、上記ＵＶ印刷層の上記粘着テープ側の面を上記粘着テープの上記粘着面側に貼り付かせ、同時に上記ＵＶ印刷層の上記金属薄膜層側の面は上記金属薄膜層から剥離させることにより、上記ＵＶ印刷部の全体を上記粘着テープと共に上記金属薄膜層から剥離し、これにより上記ＵＶ印刷部が施されていた部分に対応する上記熱線反射膜としての上記金属薄膜層と透明な上記ガラス板表面からなる模様を形成する第五工程と、からなることを特徴とする装飾ガラス板の製造方法からなるものである。
【０００９】
したがって、例えば市販の熱線反射ガラス板の熱線反射膜としての金属薄膜層が形成された一面に既存のＵＶ印刷機によって任意の模様をＵＶ印刷し、その後エッチング液によって金属薄膜層露出部における金属薄膜層を除去し、その後、ＵＶ印刷部全体に粘着テープを一旦貼着してから、当該粘着テープを剥離することにより、上記ＵＶ印刷部を上記粘着テープと共に上記金属薄膜層から剥離することができ、これによりＵＶ印刷部によってマスキングされていた金属薄膜層（例えばミラー効果のある層）とエッチングによって金属薄膜層が除去されたガラス板表面部（例えば透明なガラス部分）とからなる装飾模様を形成することができる。このように構成すると、スパッタリング法や銀引き等の設備を用いることなく、既存の熱線反射ガラス板を使用し、ＵＶ印刷、エッチング等の簡単な方法により効果的な装飾ガラス板を製造することができる。
【００１０】
第２に、上記金属薄膜層はクロム（Ｃｒ）、又はクロム（Ｃｒ）及びスズ（Ｓｎ）から構成されており、上記エッチング液はクロムエッチング液である上記第１記載の装飾ガラス板の製造方法からなるものである。
【００１１】
上記金属薄膜層は例えばクロムから構成された熱線反射膜、又はクロム及びスズから構成された熱線反射膜であり、市販されている既存の熱線反射ガラスを使用することができる。上記クロムエッチング液は例えば硝酸塩及び過塩素酸を主成分とする市販のクロムエッチング液を使用することができる。このように構成すると、クロム等による金属薄膜層の形成された既存の熱線反射ガラス板を使用することができ、エッチング液も市販のクロムエッチング液を使用することができるので、装飾効果の高い装飾ガラス板を低コストで製造することができる。
【００１２】
第３に、上記粘着テープはセロハンテープである上記第１又は２記載の装飾ガラス板の製造方法からなるものである。
【００１３】
このように構成すると、ＵＶ印刷によるマスキングを例えば市販の一般的なセロハンテープを使用して剥離することができるため、装飾効果の高い装飾ガラス板を低コストで製造することができる。
【００１５】
上記ＵＶ印刷機は例えば既存のＵＶインクジェット印刷機を使用することができる。このように本発明はＵＶ印刷によるマスキングを施すものであるため、既存のＵＶ印刷機をそのまま使用することができ、ＵＶ印刷機を使用して各種模様を簡単にマスキング印刷することができる。
【発明の効果】
【００１９】
本発明は上述のように、既存の熱線反射ガラス板を利用でき、スパッタリング法や銀引き等の大掛かりな設備を用いることなく、ＵＶ印刷、エッチング等の簡単な方法により効果的な装飾ガラス板を製造することができる。
【００２０】
また、低コストで製造可能でありながら、例えばミラー効果のある金属薄膜層の形成された部分と、金属薄膜層が存在しない例えばガラス透明部分とから模様が構成されるため、極めて装飾効果の高い装飾模様を実現することができる。
【００２１】
また、例えばクロム等による金属薄膜層の形成された既存の熱線反射ガラス板を使用することができ、エッチング液も市販のクロムエッチング液を使用することができるので、装飾効果の高い装飾ガラス板を低コストで製造することができる。
【００２２】
また、マスキング印刷は既存のＵＶ印刷機を使用することができため、ＵＶ印刷機を使用して各種模様を簡単にマスキング印刷することができる。
【図面の簡単な説明】
【００２３】
【図１】本発明に係る装飾ガラス板を製造するための熱線反射ガラス板の分解斜視図であり、（ａ）はマスキングされる模様の一例を示す図、（ｂ）は板ガラスと金属薄膜層を示す図、（ｃ）はＵＶ印刷が施された熱線反射ガラス板を示す図である。
【図２】（ａ）は同上熱線反射ガラス板の周囲にビニルテープを貼着する状態を示す熱線反射ガラス板の斜視図、（ｂ）はエッチング液槽にエッチング液を流入する状態を示す熱線反射ガラス板の斜視図である。
【図３】（ａ）は同上熱線反射ガラス板にセロハンテープを貼着する状態を示す同上熱線反射ガラス板の斜視図、（ｂ）は（ａ）の熱線反射ガラス板からセロハンテープを剥離している状態を示す熱線反射ガラス板の斜視図、（ｃ）はＵＶ印刷部を剥離した後の装飾ガラス板を示す斜視図である。
【図４】（ａ）は熱線反射ガラス板の側面図、（ｂ）はＵＶ印刷部を形成した本発明の第一工程における熱線反射ガラス板の側面図、（ｃ）（ｄ）はエッチング液に浸漬した本発明の第二工程における熱線反射ガラス板の側面図、（ｅ）はエッチング液を除去した本発明の第三工程における熱線反射ガラス板の側面図である。
【図５】（ａ）はセロハンテープを貼着した本発明の第四工程における熱線反射ガラス板の側面図、（ｂ）はセロハンテープを剥離する状態を示す本発明第五工程における熱線反射ガラス板の側面図、（ｃ）は完成した装飾ガラス板の側面図である。
【図６】同上熱線反射ガラス板のガラス板表面部と金属薄膜層とのエッジ部分の拡大断面を示す概念図である。
【図７】（ａ）は熱線反射ガラス板の正面図、（ｂ）はＵＶ印刷を施した熱線反射ガラス板の正面図、（ｃ）は装飾ガラス板の正面図である。
【図８】（ａ）は熱線反射ガラス板の正面図、（ｂ）はＵＶ印刷を施した熱線反射ガラス板の正面図、（ｃ）は装飾ガラス板の正面図である。
【発明を実施するための形態】
【００２４】
以下、本発明における装飾ガラス板の製造方法及び装飾ガラス板について詳細に説明する。
【００２５】
図１において、１は熱線反射ガラス板であり、本発明に係る装飾ガラス板を製造するための基本となるものである。
【００２６】
この熱線反射ガラス板１（図１（ｂ）、図４（ａ）参照）は、無色透明の板ガラス１’（例えば厚４ｍｍ又は６ｍｍ）の一面１ａ全面にスパッタリング法によって熱線反射膜としての金属薄膜層２が形成されている。上記金属薄膜層２は例えばクロム（Ｃｒ）による薄膜であり、金属薄膜層２の厚さは約１００ｎｍである。またスパッタリング法による上記金属薄膜層２は、上記クロムのみによるものに限らず、少なくともクロム（Ｃｒ）及びスズ（Ｓｎ）を含む金属薄膜（クロムとスズから構成された金属薄膜（厚さ約１００ｎｍ））であっても良い。
【００２７】
このような熱線反射ガラス板１は、形成された熱線反射膜としての上記金属薄膜層２によって光の反射によるミラー効果を有するものであり、例えば商業ビルの省エネ用の窓ガラスとして一般に使用されており、市販品を用いることができる。
【００２８】
第一工程として、この熱線反射ガラス板１の上記金属薄膜層２が形成された側の面（以下、この面を「一面１ａ」という）側において、上記金属薄膜層２上に、紫外線硬化型インキ、所謂ＵＶ（Ｕｌｔｒａｖｉｏｌｅｔ）インキ３”によって模様３（図１参照）をＵＶ印刷する。印刷する模様３は任意であるが、ここでは説明の容易さから、図１に示すような格子模様３’とする。
【００２９】
この格子模様３’の内、菱形のハッチング部分は任意の色（例えば黒色一色）のＵＶインキ３”が全面に塗布された面であり、当該部分を、任意の色のＵＶインキ３”が塗布されたＵＶ印刷部３ａという。また、これらＵＶ印刷部３ａ間のライン部分は、ＵＶインキ３”が塗布されておらず、上記ガラス板１’の上記金属薄膜層（熱線反射膜層）２が露出している部分であり、当該ライン部分を金属薄膜層露出部４という（図１（ｃ）、図４（ｂ）参照）。
【００３０】
従って、上記熱線反射ガラス板１の上記一面１ａの上記金属薄膜層２上に、ＵＶインキ３”を格子模様状に塗布し、上記ＵＶ印刷部３ａと上記金属薄膜層露出部４による格子模様３’を形成し、その後、上記ＵＶインキ３”が塗布された表面の全面に紫外線（例えば波長が約３１５ｎｍ〜４００ｎｍの紫外線）を照射することにより、上記ＵＶインキ３”を硬化乾燥させ、上記格子模様３’によるＵＶ印刷を施す（図１（ｃ）参照）。このＵＶ印刷は、既存のＵＶ印刷機を用いて行うことができる。上記熱線反射ガラス板１において、上記ＵＶ印刷が施された面をＵＶ印刷面５、ＵＶ印刷部３ａの印刷層をＵＶ印刷層３ａ’という（図１（ｃ）、図４（ｂ）参照）。
【００３１】
当該工程により、上記金属薄膜層２上に上記ＵＶ印刷部３ａ（ＵＶインキ３”）による菱形模様のマスキングが施された状態となる。従って、上記ＵＶ印刷部３ａ間のライン状の上記金属薄膜露出部４における金属薄膜層２は、上記ＵＶ印刷部３ａ（ＵＶインキ３”）によるマスキングが施されておらず、金属薄膜層２が露出した状態となっている（図４（ｂ））。
【００３２】
第二工程として、上記ＵＶ印刷した表面側（ＵＶ印刷面５）をエッチング液９（クロムエッチング液）に浸漬し、上記金属薄膜層露出部４における金属薄膜層２をエッチング液に溶出させる（図４（ｃ）（ｄ）参照）。ここで、クロムによる金属薄膜層２、又はクロムとスズによる上記金属薄膜層２を溶解するため、硝酸塩（例えば硝酸第２セリウムアンモニウム）及び過塩素酸を主成分とするクロムエッチング液９を使用する。
ここで上記ＵＶ印刷層３ａ’の紫外線による硬化乾燥は瞬時に行われるため、第一工程によりＵＶ印刷層３ａ’が形成された後、ＵＶ印刷部３ａを直ちにクロムエッチング液９に浸漬することができる。
【００３３】
具体的には、図２（ａ）に示すように、上記ＵＶ印刷を施したＵＶ印刷面５側の上記熱線反射ガラス板１の周囲の全周にビニルテープ７を貼着し、当該ビニルテープ７の上縁７ａを上記熱線反射ガラス板１のＵＶ印刷面５の側に突出させることにより、上記熱線反射ガラス板１のＵＶ印刷面５の全周にエッチング液の流出防止壁７’を形成し、上記ＵＶ印刷面５側に、当該防止壁７’によるエッチング液槽８を形成する（図２（ｂ）参照）。
【００３４】
その後、上記エッチング液槽８内にエッチング液９を流し込み（図２（ｂ）参照）、上記ＵＶ印刷面５の全域が上記エッチング液９内に完全に浸漬した状態とする（図４（ｃ）参照）。この状態において、上記ＵＶ印刷面５のＵＶ印刷部３ａ及び上記金属薄膜層露出部４が上記エッチング液９に浸漬された状態となる（図４（ｃ）参照）。一方、上記ＵＶ印刷部３ａによってマスキングされた金属薄膜層２の部分にはエッチング液９は接触しない。
【００３５】
そして、上記ＵＶ印刷面５の全域に上記エッチング液９が浸漬した図４（ｃ）の状態で３時間〜４時間放置する。
【００３６】
この間、上記金属薄膜層露出部４における金属薄膜層２は、上記エッチング液９に溶出し、上記３時間〜４時間放置することによって、上記金属薄膜層露出部４における金属薄膜層２は完全にエッチング液９に溶出してしまい、従って、金属薄膜層露出部４に対応する部分は板ガラス１’の透明部分（ガラス板表面部）４’が露出した状態となる（図４（ｄ）参照）。
【００３７】
一方、上記ＵＶ印刷部３ａが施された金属薄膜層２、即ち、ＵＶ印刷部３ａの裏面側に位置する金属薄膜層２（以下、この部分を「金属薄膜層２’」という）は、ＵＶ印刷部３ａによってマスキングされた状態となっており、上記エッチング液９に接触することがないため、溶出することなく現状態を維持する（図４（ｄ）参照）。
【００３８】
特に本発明はＵＶ印刷によりマスキング層（ＵＶ印刷部３ａ）が形成されているので、ＵＶインキ３”を紫外線により短時間で硬化乾燥させることができ、従って、第一工程から第二工程に移行してＵＶ印刷面５を直ちにエッチング液９に浸漬しても、エッチング液９がＵＶ印刷層３ａ’を介して金属薄膜層２に浸透することなく、上記金属薄膜層２を効果的にマスキングすることができるという効果がある。
【００３９】
第三工程として、上記ＵＶ印刷面５上のエッチング液９の除去を行う。具体的には、上記第二工程にて金属薄膜層露出部４における金属薄膜層２が除去された熱線反射ガラス板１を傾ける等して、上記エッチング液９を上記印刷面５から除去する。
【００４０】
すると、図４（ｅ）に示すように、ＵＶ印刷を施したＵＶ印刷部３ａに対応する金属薄膜層２’は残存し、ＵＶ印刷部３ａが存在しない金属薄膜層露出部４は板ガラス１’の透明部分４’が露出した状態の板ガラスが形成される（図４（ｅ）参照）。
【００４１】
尚、この段階で上記ビニルテープ７を取り除き、上記ＵＶ印刷面５表面に残存するエッチング液９をアルコールで拭いて除去する。
【００４２】
第四工程として、図３（ａ）に示すように、上記ＵＶ印刷面５の全域にセロハンテープ（粘着テープ）１０を隙間なく貼着する。尚、セロハンテープ１０の幅が上記ＵＶ印刷面５の全域をカバーできない場合は、図３（ａ）に示すように、所定幅のセロハンテープ１０を並列に隙間なく貼着する。このとき、セロハンテープ１０の粘着面１０ａが上記ＵＶ印刷面５のＵＶ印刷部３ａの全域に貼着されるように、両者を隙間なく確実に貼り着け密着する（図５（ａ）参照）。ここでセロハンテープ１０は市販の透明フィルムからなるセロハンテープを使用することができる。
【００４３】
第五工程として、図３（ｂ）に示すように、上記貼着したセロハンテープ１０を剥離することにより、上記セロハンテープ１０と共にＵＶ印刷部３ａを上記金属薄膜層２’から剥離していく。上記セロハンテープ１０を剥離していくと、上記ＵＶ印刷部３ａも上記セロハンテープ１０の粘着面１０ａにくっついて、上記金属薄膜層２’から剥がれて行く（図５（ｂ）、図３（ｂ）参照）。
【００４４】
即ち、上記第四工程のガラス板から上記セロハンテープ１０を剥離することにより、上記ＵＶ印刷部３ａ（ＵＶ印刷層３ａ’）の上記セロハンテープ１０側の面を上記セロハンテープ１０の上記粘着面１０ａ側に貼り付かせ、同時に上記ＵＶ印刷部３ａ（ＵＶ印刷層３ａ’）の上記金属薄膜層２’側の面は上記金属薄膜層２’から剥離させることにより、上記ＵＶ印刷部３ａの全体を上記セロハンテープ１０と共に上記金属薄膜層２’から剥離し、これにより上記ＵＶ印刷部３ａが施されていた部分に対応する金属薄膜層２’と上記ガラス板表面部４’からなる模様の施された装飾ガラス板１１を製造することができる（図５（ｃ）参照）。
【００４５】
よって、上記セロハンテープ１０の全体を板ガラスから剥離していくことにより、上記金属薄膜層２’上に存在していた上記ＵＶ印刷部３ａの全体を剥離することができ、結果として図５（ｃ）、図３（ｃ）に示すように、ＵＶ印刷部３ａに対応する位置にあった金属薄膜層２’のみを上記板ガラス１’表面上に残すことができる。これにより、金属薄膜層２’とガラス板表面部４’による模様３を構成することができる。
【００４６】
このように市販のセロハンテープ１０を用いてＵＶ印刷部３ａを金属薄膜層２’から容易かつ奇麗に剥離することができる。これは、ＵＶインキ３”によるＵＶ印刷によると、ＵＶインキ３”をＵＶランプの紫外線によって急速に硬化乾燥させるため、硬化時のインキ皮膜の収縮率が比較的大きく、そのため油性インキ等による自然乾燥インキに比べて金属薄膜層２’との密着性が比較的低いことに起因するものと考えられる。
【００４７】
即ち、ＵＶ印刷によると、エッチング時のマスキング膜として十分に機能するが、ＵＶインキ３”の皮膜の収縮に起因する金属薄膜層２’との密着性の低さが逆にプラスに作用し、セロハンテープ１０を密着させることにより、ＵＶ印刷部３ａのセロハンテープ１０側の面の上記粘着面１０ａとの接着力が、ＵＶ印刷部３ａの金属薄膜層２’の側の面の金属薄膜層２’との接着力を上回り、その結果、上記セロハンテープ１０を剥離することにより、上記ＵＶ印刷部３ａを容易に上記金属薄膜層２’から剥離することができるものと考察される。
【００４８】
尚、金属薄膜層２’はスパッタリング法によってクロム金属原子（又はクロム及びスズ金属原子）を板ガラス表面に被着することにより形成されているものであるので、上記セロハンテープ１０の剥離時に、上記ＵＶ印刷部３ａと共に板ガラス表面から剥離することはない。
【００４９】
以上の工程により、上記ＵＶ印刷部３ａに対応する金属薄膜層２’の模様部分のみが残存し、ＵＶ印刷部３ａが存在しない部分（当初のライン状の金属薄膜層露出部４）は板ガラス１’の透明部分４’からなる装飾ガラス板１１（図５（ｃ））を完成させることができる（図３（ｃ）参照）。
【００５０】
この装飾ガラス板１１は、スパッタリング法により形成されたミラー効果のある金属薄膜層（熱線反射膜）２’により模様が構成されており、当該金属薄膜層２’による模様と模様の間は、板ガラス１’の透明部分４’により構成されているため、ミラー効果によるシャープな菱形模様が浮かび上がり、非常に装飾性の高い装飾ガラス板１１を実現することができる。
【００５１】
また、図６に示すように、スパッタリング法による金属薄膜層２’は極めて薄いので（例えば約１００ｎｍ）、ＵＶ印刷層３ａ’によって効果的にマスキングしてエッチング処理することにより、エッチングにより溶解除去された部分（透明部分４’）と残存する金属薄膜層２’との境界部分（図５のエッジ部分ｅ，ｅ）を極めてシャープに形成することがでるという効果がある。
【００５２】
これにより、完成した模様は残存する熱線反射膜としての金属薄膜層２’と金属薄膜層が除去されたガラス透明部分４’との境界（エッジ部分ｅ，ｅ）が極めてシャープであり、金属薄膜層２’の部分とそれ以外の透明部分４’が複雑に入り組んだ極めて精細、精密な模様もくっきりとした輪郭でクリアに形成することができ、自由にマスキング模様を設定できる既存のＵＶ印刷機を利用できる点も相俟って、極めて装飾効果の高い装飾ガラス板を形成することができる。
【００５３】
図７（ａ）から図７（ｃ）に示すものは、上記実施形態で説明した模様を形成するための工程を示すものであり、図７（ａ）は熱線反射ガラス板１、図７（ｂ）は当該ガラス板１にＵＶ印刷を施してＵＶ印刷部３ａと金属薄膜層露出部４を形成したもの、図７（ｃ）は金属薄膜層露出部４の金属薄膜をエッチングにより除去して透明部分４’にすると共に、上記ＵＶ印刷部３ａを剥離して熱線反射膜としての金属薄膜層２’による模様を形成した装飾ガラス板１１を示すものである。
【００５４】
図８（ａ）から図８（ｃ）に示すものは、上記ＵＶ印刷部３ａと金属薄膜層露出部４を逆転したものであり、本発明によれば、このように熱線反射ガラス板１の金属薄膜層（熱線反射膜層）２をＵＶ印刷による模様に沿って除去することにより、各種の装飾模様を熱線反射ガラス板に簡易に形成することができる。
【実施例】
【００５５】
１  条件
（１）使用した熱線反射ガラス板
スパッタリング法により、金属薄膜層（熱線反射膜）が形成された熱線反射ガラス板。本実施例ではタミヤ製作所製の熱線反射ガラス（高性能熱線反射ガラス、レフ−Ｅ）を使用した。ガラス板のサイズは、２００ｍｍ（縦）×３００ｍｍ（横）×４ｍｍ（厚）、熱線反射膜はクロム（Ｃｒ）とスズ（Ｓｎ）を含む金属から構成されている。
【００５６】
（２）マスキング方法
熱線反射ガラス板の金属薄膜層（熱線反射膜層）が形成された一面に、格子模様３’のＵＶ印刷を施した。
ＵＶ印刷には既存のＵＶ印刷機（株式会社ミマキエンジニアリング製のＵＶインクジェット印刷機）を使用し、ＵＶインキはインクジェット用ＵＶインキの黒色一色（ブラック）を使用した。尚、ＵＶインキの成分は、カーボンブラック、アクリル酸エステル、有機顔料を含む。
（３）使用したエッチング液
硝酸塩及び過塩素酸を含むクロムエッチング液（佐々木化学薬品株式会社製のクロムエッチング液）を使用した（各成分の含有量：硝酸塩１５〜２０％、過塩素酸５〜１０％）。
（４）エッチング液の浸漬時間
３時間
（５）ＵＶ印刷の剥離に使用したセロハンテープ
市販のセロハンテープ（日東電工ＣＳシステム社製のダンプロンプロ（登録商標））を使用した（幅５０ｍｍ）。
２  実施例
【００５７】
（１）第一工程
図４（ａ）に示す熱線反射ガラス板１の金属薄膜層（熱線反射膜）２の面に、図１（ａ）に示す格子模様３’をＵＶ印刷機にてＵＶ印刷した。これにより、図１（ｃ）、図４（ｂ）に示すように、黒色のＵＶ印刷部３ａと金属薄膜層露出部４からなる格子模様３’が形成された板ガラス１１Ａを得た。
【００５８】
（２）第二工程
図１（ｃ）、図４（ｂ）に示す板ガラス１１Ａの周囲にビニルテープ７を巻き付けて、上記ＵＶ印刷面５にエッチング液槽８を形成した。その後、上記エッチング液槽８にクロムエッチング液９を流し込み、上記ＵＶ印刷面５の全域を上記クロムエッチング液９に浸漬した（図２（ｂ）、図４（ｃ）参照）。この状態で３時間放置した。
金属薄膜層露出部４における金属薄膜層２は上記クロムエッチング液９に溶出し、３時間経過時点では上記金属薄膜層露出部４における金属薄膜はクロムエッチング液９に完全に溶解し、板ガラス１’の透明部分４’が露出した状態の板ガラス１１Ｂを得た（図４（ｄ））。
【００５９】
（３）第三工程
上記板ガラス１１Ｂを傾ける等して、上記クロムエッチング液９を廃棄し（図４（ｅ））、上記ビニルテープ７を除去した。さらに、板ガラス表面をアルコール等で拭き取ってクロムエッチング液９を完全に除去した。これにより、ＵＶ印刷部３ａと透明部分４’から構成された板ガラス１１Ｃを得た（図４（ｅ））。
【００６０】
（４）第四工程
【００６１】
上記第三工程で得た板ガラス１１Ｃの表面にセロハンテープ１０を隙間なく貼着し（図３（ａ））、上記ＵＶ印刷部３ａ上の全域にセロハンテープ１０の粘着面１０ａを密着させ板ガラス１１Ｄを得た（図５（ａ））。
【００６２】
（５）第五工程
【００６３】
上記第四工程の板ガラス１１Ｄの上記セロハンテープ１を端部から剥がした（図５（ｂ）参照）。上記セロハンテープ１０の端部を上記板ガラス１１Ｄ表面から剥離すると、上記ＵＶ印刷部３ａにおけるＵＶ印刷層３ａ’は、上記セロハンテープ１０の上記粘着面１０ａ側に貼り付いて上記セロハンテープ１０と共に上記金属薄膜層２’から容易に剥離した（図５（ｂ）参照）。
【００６４】
よって、全ての上記セロハンテープ１０を上記板ガラス１１Ｄ表面から剥離することにより、ＵＶ印刷部３ａを構成する全てのＵＶ印刷層３ａ’は上記セロハンテープ１０の上記粘着面１０ａ側に貼り付いて上記金属薄膜層２’から剥離することができた。
【００６５】
従って、当該第五工程により、模様を構成するＵＶ印刷部３ａに対応する部分における熱線反射膜としての金属薄膜層２’のみが残存し、ミラー効果のある金属薄膜層２’と透明部分４’から構成される格子模様３’が形成された装飾ガラス板１１（１１Ｅ）を得た（図５（ｃ）、図３（ｃ）参照）。
【００６６】
また、上記実施例では、熱線反射膜としてクロムとスズからなる金属薄膜層２が形成された熱線反射ガラス板を使用したが、クロムからなる金属薄膜層２が形成された熱線反射ガラス板を使用しても同様の効果が得られた。
【００６７】
また、上記第四工程にて使用する粘着テープは、同社製品に限らず、市販の一般的なセロハンテープを使用することができる。
【００６８】
３  比較例
金属薄膜層に対するマスキング方法として、ＵＶインキによるＵＶ印刷ではなく、市販の金属表面処理用のマスキング剤（例えば太陽化工社製マスクエースＳ等のトルエン、キシレンを主成分としたマスキング剤）を用いたスクリーン印刷によってマスキング層の形成を行い、その他の工程（第一工程〜第五工程）は上記実験例と同様として、装飾ガラス板の製造を試みた。
【００６９】
この比較例によると、上記第二工程において長時間（約３時間）エッチング液に浸漬することによりマスキング層のマスキング剤がエッチング液に反応してマスキング層に対応する部分の金属薄膜層が変色してしまうという好ましくない現象が起きた。これはマスキング剤の硬化に時間を要したので、エッチング液に浸漬した段階において、マスキング剤が完全に硬化していないことに起因するものと考察される。
【００７０】
また、第五工程においてセロハンテープを貼着後、該テープを剥離してもマスキング層が金属薄膜層から容易に剥離しない箇所が現れ、容易にマスキング層を剥離できなかった。これは本発明におけるＵＶインキによるＵＶ印刷と比較して、マスキング剤と金属薄膜層２’との密着性が高過ぎることに起因するものと考察される。
【００７１】
以上の比較例と対比した結果、本発明におけるＵＶインキを使用したＵＶ印刷によるマスキングが、マスキング層の剥離に極めて有効であることがわかった。
【００７２】
本発明は以上のように、既存の熱線反射ガラス板１を利用することができ、スパッタリング法や銀引き等の大掛かりな設備を用いることなく、ＵＶ印刷、エッチング等の簡単な方法により効果的な装飾ガラス板を製造することができる。
【００７３】
また、低コストで製造可能でありながら、例えばミラー効果のある金属薄膜層（熱線反射膜）の形成された部分と、金属薄膜層が存在しないガラス透明部分とから模様が構成され、その境界部分をシャープに形成できるため、精密な模様を含めて極めて装飾効果の高い装飾模様を実現することができる。
【００７４】
また、例えばクロム膜又はクロムとスズによる金属薄膜層の形成された既存の熱線反射ガラス板を使用することができ、エッチング液も市販のクロムエッチング液を使用することができるので、装飾効果の高い装飾ガラスを低コストで製造することができる。
【００７５】
また、マスキング模様は既存のＵＶ印刷機を使用することができため、ＵＶ印刷機の機能を使用することにより各種模様を簡単にマスキング印刷することができる。
【産業上の利用可能性】
【００７６】
本発明に係る装飾ガラス板の製造方法及び装飾ガラス板は、簡易な工程により、低コストで装飾効果の高い装飾ガラス板を製造することができるので、量産にも適しており、オフィスビルの窓ガラス、オフィス内の仕切ガラス、家具のガラス等、各種の用途に利用することができる、極めて汎用性の高いものである。
【符号の説明】
【００７７】
１              熱線反射ガラス板
１ａ            一面
２，２’        金属薄膜層
３              模様
３ａ            ＵＶ印刷部
３ａ’          ＵＶ印刷層
３”            ＵＶインキ
４              金属薄膜層露出部
４’            透明部分（ガラス板表面部）
９              クロムエッチング液（エッチング液）
１０            セロハンテープ（粘着テープ）
１０ａ          粘着面
１１            装飾ガラス板
【図１】
0005670956.tif 000002
【図２】
0005670956.tif 000003
【図３】
0005670956.tif 000004
【図４】
0005670956.tif 000005
【図５】
0005670956.tif 000006
【図６】
0005670956.tif 000007
【図７】
0005670956.tif 000008
【図８】
0005670956.tif 000009